(57)【要約】【課題】本発明の目的は、従来の方法よりも微量のサンプルで、レジンコンクリート製品の劣化を評価する方法を提供することである。【解決手段】本発明は、レジンコンクリート製品の劣化の評価方法に関し、この方法は（ａ）レジンコンクリート試験片を準備する工程と、（ｂ）レジンコンクリート試験片を加速劣化試験により劣化させる工程と、（ｃ）劣化させていないレジンコンクリート試験片と、劣化されたレジンコンクリート試験片から得られる試料サンプルのＦＴ−ＩＲを測定する工程と、（ｄ）使用済みレジンコンクリート製品のＦＴ−ＩＲスペクトルを測定する工程と、（ｅ）工程（ｄ）で得られたＦＴ−ＩＲスペクトルと、工程（ｃ）で得られたＦＴ−ＩＲスペクトルを比較して、それぞれのスペクトルのカルボニル基の吸収波数の吸収強度及び波形の比較結果から、劣化を評価する工程を含む。【選択図】図１
2017223546.tif 000002
【特許請求の範囲】
【請求項１】
レジンコンクリート製品の劣化の評価方法であって、
（ａ）測定対象のレジンコンクリート製品と同じ材料のレジンコンクリート試験片を準備する工程と、
（ｂ）前記レジンコンクリート試験片を加速劣化試験により劣化させる工程と、
（ｃ）劣化させていないレジンコンクリート試験片と、劣化されたレジンコンクリート試験片から得られる試料サンプルのＦＴ−ＩＲを測定する工程と、
（ｄ）長期間使用した使用済みレジンコンクリートから、試験サンプルを調製し、そのＦＴ−ＩＲスペクトルを測定する工程と、
（ｅ）工程（ｄ）で得られた使用済みレジンコンクリート製品のＦＴ−ＩＲスペクトルと、工程（ｃ）で得られたレジンコンクリート試験片のＦＴ−ＩＲスペクトルを比較して、それぞれのスペクトルのカルボニル基の吸収波数の吸収強度及び波形の比較結果から、劣化を評価する工程
を含むレジンコンクリート製品の劣化の評価方法。
【請求項２】
前記加速劣化試験が、前記レジンコンクリート試験片を、６０℃以上の熱水中において１０００時間〜４０００時間加熱することにより行われる、請求項１に記載のレジンコンクリート製品の劣化の評価方法。
【発明の詳細な説明】
【技術分野】
【０００１】
本発明は、レジンコンクリートの製品を安全且つ安心して使用するための劣化評価方法に関する。
【背景技術】
【０００２】
レジンコンクリートは、一般には、熱硬化性樹脂（レジン）を結合材として、砂利、砂、炭酸カルシウム等を強固に固めたコンクリートである。結合材樹脂には、通常、安価で硬化時間が自由に調整できる不飽和ポリエステル樹脂が用いられる。
【０００３】
このようなレジンコンクリートは、樹脂を結合材として用いているため、従来のコンクリートと比較して、強度、成形性等が優れているため、マンホール、下水パイプ、情報機器用ボックスなどのレジンコンクリート製品（構造物）に広く利用されている。
【０００４】
レジンコンクリートは、樹脂を結合材として用いているため劣化が起こりにくいとされていた。しかし、上記のような構造物を長期間維持管理するためには、定期的な劣化の状況を評価することが求められる。
【０００５】
例えば、レジンコンクリートを長期間使用すると、結合材である樹脂の一部が加水分解などにより分解し、結合材の劣化が起こり、結果としてレジンコンクリートが劣化する可能性があると指摘されている（非特許文献１）。
【先行技術文献】
【非特許文献】
【０００６】
【非特許文献１】川久保ら、材料別冊、第２４巻、第２６０号、３８０〜３８５頁、１９７５年
【非特許文献２】ＪＩＳ  Ａ  １１８１：２００５（レジンコンクリートの試験方法）
【発明の概要】
【発明が解決しようとする課題】
【０００７】
既設されたレジンコンクリート製品が長期間使用されることによる劣化を評価するには、製品からサンプルを取り出して、ＪＩＳ  Ａ  １１８１：２００５（レジンコンクリートの試験方法）にあるように、サンプルを取出して強度試験を行う方法がとられている。このような方法は、比較的大きなサンプルを取り出すため、既設のレジンコンクリートの強度を低下させる可能性がある。また、マンホールなどの構造物では、サンプルを取り出すにはコストがかかるという問題もあった。
【０００８】
従って、本発明の目的は、従来の方法よりも微量のサンプルで、レジンコンクリート製品の劣化を評価する方法を提供することである。
【課題を解決するための手段】
【０００９】
本発明は、レジンコンクリート製品の劣化の評価方法である。この方法は以下の工程を含む。
【００１０】
（ａ）測定対象のレジンコンクリート製品と同じ材料のレジンコンクリート試験片を準備する工程と、加速劣化試験により劣化させる工程と、
（ｂ）前記レジンコンクリート試験片を加速劣化試験により劣化させる工程と、
（ｃ）劣化させていないレジンコンクリート試験片と、劣化されたレジンコンクリート試験片から得られる試料サンプルのＦＴ−ＩＲを測定する工程と、
（ｄ）長期間使用した使用済みレジンコンクリートから、試験サンプルを調製し、そのＦＴ−ＩＲスペクトルを測定する工程と、
（ｅ）工程（ｄ）で得られた使用済みレジンコンクリート製品のＦＴ−ＩＲスペクトルと、工程（ｃ）で得られたレジンコンクリート試験片のＦＴ−ＩＲスペクトルを比較して、それぞれのスペクトルのカルボニル基の吸収波数の吸収強度及び波形の比較結果から、劣化を評価する工程。
【００１１】
本発明では、前記加速劣化試験が、前記レジンコンクリート試験片を、６０℃以上の熱水中において５００時間〜２００００時間加熱することにより行われることが好ましい。
【発明の効果】
【００１２】
本発明の、レジンコンクリートの劣化の評価方法によれば、レジンコンクリート製品のような構造物の劣化による強度低下を、従来よりも微量のサンプルで定量的に評価することが可能となる。このため、サンプル採取によるレジンコンクリートの設備強度を低下させることなく、高精度で安価な劣化評価方法を実現できる。
【図面の簡単な説明】
【００１３】
【図１】本発明のレジンコンクリートの劣化の評価方法の各工程を説明するための図である。
【図２】劣化させていないレジンコンクリート試験片からの試験試料と、加速劣化試験で劣化させたレジンコンクリート試験片のＦＴ−ＩＲスペクトルである。
【図３】対照として、樹脂原料のみのＦＴ−ＩＲスペクトルを併記した、実施例２により得られた使用済みレジンコンクリート製品ＦＴ−ＩＲスペクトルである。
【発明を実施するための形態】
【００１４】
レジンコンクリートの製品が使用されるようになって４０年以上が経過し、使用条件によっては、その製品の強度が低下する可能性がある。社会インフラに使用されるレジンコンクリートを安全且つ安心して使用し続けるためには、既存製品の品質を評価し、適切な保守をすることが必要である。現在行われている評価方法は、既設レジンコンクリート製品からサンプルを切り取り、機械強度を測定する方法である。しかし、この評価方法は、コストがかかり、既設設備の強度の低下を招く可能性がある。このため、できるだけ少量の試料を採取する方法で品質の評価ができる評価方法が望まれている。
【００１５】
ここで、レジンコンクリートの強度低下のメカニズムを検討する。以下では、レジンコンクリートの樹脂材料として、不飽和ポリエステル樹脂を例に取り説明する。
【００１６】
これまでレジンコンクリート製品の強度低下の要因として、レジンコンクリートの長期使用に伴う、不飽和ポリエステル樹脂の加水分解があると考えられてきた。しかし、不飽和ポリエステル樹脂の分解とレジンコンクリート製品の強度低下の関係は明らかにされていなかった。また、レジンコンクリート製品中に１割程度しか含まれていない樹脂の劣化を検出する方法はなかった。そこで、本発明者らは、レジンコンクリート製品の強度低下のメカニズムを明らかにするため、以下に示すような検討を行った。
【００１７】
（ｉ）加速劣化試験
未使用のレジンコンクリート試験片を熱水（６０℃以上）中に５００時間〜２００００時間静置し、レジンコンクリート試験片を劣化させる。
【００１８】
（ｉｉ）レジンコンクリート試験試料の作製
上記レジンコンクリート試験片の一部を０．１ｍｍ以下の細粉に粉砕する。この粉末の砂利等を比重分別して、試料粉末を得る。得られた試料粉末を、臭化カリウム（ＫＢｒ）の粉末に１０％程度となるように加え、十分にすりつぶす。得られたＫＢｒ試料を、ＩＲ測定用の錠剤を作成するための所定の容器に封入し、所定の加重、好ましくは２０ＭＰａの加重をかけて、透明な錠剤を作成する。なお、臭化カリウムの錠剤の作製が困難な試料については、クロロホルム、テトラヒドロフラン、アセトン等の有機溶媒に試料を溶解し、濾過した後に溶液を臭化カリウム板上に塗布し、薄膜を形成すればよい。
【００１９】
（ｉｉｉ）レジンコンクリート試験試料の分析
得られた錠剤を、ＦＴ−ＩＲ法により分析する。測定は、４００〜４０００ｃｍ-1の範囲を透過法で分析する。ＦＴ−ＩＲ法によるレジンコンクリート製品の劣化を検討するには、得られたスペクトルのカルボニル基の伸縮振動に起因する１７２０ｃｍ-1付近のピークに着目する。このピークは、劣化させていないレジンコンクリート試験片の試料と比較して、吸収ピークの幅が広くなっており（ブロードニングを起こしている）、ピーク位置が高波数（低波長）側にシフトするという特徴を示す。また、吸収強度も小さくなる。これは、レジンコンクリートの樹脂成分が化学変化を起こしており、カルボキシル基を含む多種類の化合物が劣化によって生成していることを示唆しており、樹脂材料の分解が起こっていることを示すものである。
【００２０】
レジンコンクリートに使用される樹脂である不飽和ポリエステル樹脂は、エステル結合を有するため、加水分解などにより、樹脂の構成成分に分解され、芳香族若しくは脂肪族カルボン酸、アルコール類、又はこれらの更に分解された分解産物などが生じる。例えば、カルボン酸を例に取れば、以下のスキーム１に示すようなものが、劣化（分解）により生成すると考えられる。
【００２１】
【化１】
2017223546.tif 000003
【００２２】
レジンコンクリート試験片の分解物のＦＴ−ＩＲスペクトルを測定し、長期使用した（使用済み）レジンコンクリート製品の分解物と比較することで、使用済みレジンコンクリート製品の劣化の程度を評価することができるものと考えられる。
【００２３】
本発明では、上記分解物の分析にＦＴ−ＩＲ法を採用する。ＦＴ−ＩＲ法において、樹脂材料の分解物と考えられるカルボン酸化合物のカルボニル基の吸収ピークの変化を、加速劣化試験で劣化させたレジンコンクリート試験片と使用済みレジンコンクリート製品とで比較し、使用済みレジンコンクリート製品の劣化を評価する。本発明では、ＦＴ−ＩＲ法に使用する測定法、例えばＫＢｒ法、溶液法、薄膜法等の方法に加え、試料の前処理を簡略化できるＡＴＲ法等も利用できる。ＡＴＲ法では、可搬の分析装置を利用でき、現場で簡易にレジンコンクリート製品の劣化を評価することができる。
【００２４】
（ｉｖ）レジンコンクリート試験片等の機械強度測定
本発明において、ＦＴ−ＩＲ法により測定した、樹脂材料の分解物であるカルボン酸化合物のカルボニル基のピークの変化が、機械強度の低下に繋がっているものであることを明らかにするため、加速劣化試験により劣化させたレジンコンクリート試験片と、使用済みレジンコンクリート製品とについて、それぞれ機械強度を従来の方法で測定し、比較検討した。劣化させたレジンコンクリート試験片の機械強度をＦＴ−ＩＲスペクトルの上記ピークの変化に対応づけたところ、機械強度が低下するにつれて、ＦＴ−ＩＲスペクトルの上記ピークの変化が大きくなることが示された。また、使用済みレジンコンクリート製品の機械強度と、ＦＴ−ＩＲスペクトルも、同様の変化を示すことがわかった。従って、本発明の評価方法により、使用済みレジンコンクリート製品からわずかな量の試験サンプルを調製し、ＦＴ−ＩＲスペクトルを測定して、予め加速劣化試験で劣化させておいたレジンコンクリート試験片のＦＴ−ＩＲスペクトルと比較することで、使用済みレジンコンクリートの機械強度の低下が推定でき、劣化が進行しているかどうかを評価することができる。
【００２５】
機械強度は、圧縮強度、引張強度、又はまげ強度を測定する。上記加速劣化試験後のレジンコンクリート試験片は、初期強度を１００％とすると４０００時間で、１０％以上の強度低下が起きたことが明らかとなった。
【００２６】
上述の本発明の評価方法の概要に従った、本発明は、レジンコンクリート製品の劣化の評価方法を提供する。本発明の評価方法は以下の工程を含む。
【００２７】
（ａ）測定対象のレジンコンクリート製品と同じ材料のレジンコンクリート試験片を準備する工程と、
（ｂ）前記レジンコンクリート試験片を加速劣化試験により劣化させる工程と、
（ｃ）劣化させていないレジンコンクリート試験片と、劣化されたレジンコンクリート試験片から得られる試料サンプルのＦＴ−ＩＲを測定する工程と、
（ｄ）長期間使用した使用済みレジンコンクリートから、試験サンプルを調製し、そのＦＴ−ＩＲスペクトルを測定する工程と、
（ｅ）工程（ｄ）で得られた使用済みレジンコンクリート製品のＦＴ−ＩＲスペクトルと、工程（ｃ）で得られたレジンコンクリート試験片のＦＴ−ＩＲスペクトルを比較して、それぞれのスペクトルのカルボニル基の吸収波数の吸収強度及び波形の比較結果から、劣化を評価する工程。
【００２８】
各工程を以下で説明する。なお、図１に本発明の各工程を示した。
【００２９】
工程（ａ）は、測定対象のレジンコンクリート製品と同じ材料のレジンコンクリート試験片を準備する工程である。試験片は、不飽和ポリエステル樹脂、砂利、炭酸カルシウムなどのレジンコンクリートを製造するための各試料を、必要に応じた溶媒と共に混合し、硬化して所定形状の試験片とすればよい（図１のＳ１０２）。
【００３０】
工程（ｂ）は、レジンコンクリート試験片を加速劣化試験にかける工程である（図１のＳ１０４）。加速劣化試験は、上述したとおり、レジンコンクリート試験片を、６０℃以上、好ましくは６０℃〜１００℃、より好ましくは８５℃〜１００℃の間の温度の熱水中に、５００時間〜２００００時間静置して、加熱することを含む。この加速劣化試験で、レジンコンクリートの結合材成分であるレジン樹脂が加水分解され、分解物を生成する。
【００３１】
工程（ｃ）は、劣化させていないレジンコンクリート試験片と、劣化させたレジンコンクリート試験片をＦＴ−ＩＲ法により分析する工程である（図１のＳ１０６）。上述したとおり、加速劣化試験でレジンコンクリート試験片を劣化させると、原料の樹脂材料は、カルボキシル基を有する種々の化合物に加水分解される。この樹脂材料の分解物をＦＴ−ＩＲ法によって分析する。分析は、４００〜４０００ｃｍ-1の範囲を透過法で分析する。ＦＴ−ＩＲ法によるレジンコンクリート製品の劣化を検討するには、上述した通り、得られたスペクトルのカルボニル基の伸縮振動に起因する１７２０ｃｍ-1付近のピークに着目する。このピークは、劣化させていないレジンコンクリート試験片の試料と比較して、ブロードニングを起こしており、ピーク位置が高波数（低波長）側にシフトするという特徴を示す。また、吸収強度も小さくなる。
【００３２】
分析の手順は、劣化させたレジンコンクリート試験片の一部を、０．１ｍｍ以下のサイズに粉砕し、よく混ぜ合わせてから、１０％前後の試料濃度となるように臭化カリウム粉末に加える。得られた粉末を、ＦＴ−ＩＲ測定用の錠剤を作成するための容器に密封し、所定の圧力（好ましくは２０ＭＰａ）をかけて、臭化カリウムの透明な錠剤を作成する。
【００３３】
次いで、得られた錠剤を用いて、ＦＴ−ＩＲを測定する。
【００３４】
工程（ｄ）は、使用済みレジンコンクリート製品から試料を作成し、ＦＴ−ＩＲスペクトルを測定する工程である（図１のＳ１０８）。
【００３５】
例えば、使用済みレジンコンクリート製品から試料を作成する手順は、上記工程（ｃ）で説明したものと同じである。得られた試料のＦＴ−ＩＲスペクトルを測定する。なお、試料を作成する際に必要な、使用済みレジンコンクリート製品の量は、例えば１００ｍｇ〜１ｇ、好ましくは３００ｍｇ〜１ｇ、より好ましくは５００ｍｇ〜１ｇ程度である。
【００３６】
工程（ｅ）は、工程（ｄ）で得られた使用済みレジンコンクリート製品のＦＴ−ＩＲスペクトルと、工程（ｃ）で得られたレジンコンクリート試験片のＦＴ−ＩＲスペクトルを比較して、それぞれのスペクトルのカルボニル基の吸収波数の吸収強度及び波形の比較結果から、劣化を評価する工程である（図１のＳ１１０、Ｓ１１２）。
【００３７】
試料のＦＴ−ＩＲスペクトルが、劣化させたレジンコンクリート試験片と同様のブロードニング、吸収強度の低下、カルボニル基に相当するピークの低波数シフトなどが見られる場合、使用済みレジンコンクリート製品が劣化していると評価することができる。
【００３８】
以上のように、長時間使用した使用済みレジンコンクリート製品のＦＴ−ＩＲスペクトルを測定し、樹脂材料の分解物であるカルボン酸化合物のカルボニル基に相当するピークに着目して、劣化させたレジンコンクリート試験片で見られるような、カルボニル基に相当するピークのブロードニング、吸収強度の低下、ピークの低波数シフトなどが見られるか比較検討する。このような変化が見られた場合、使用済みレジンコンクリート製品が劣化していると評価する。
【００３９】
本発明では、ＦＴ−ＩＲ法により測定した、加速劣化試験により劣化させたレジンコンクリート試験片と、使用済みレジンコンクリート製品とについて、それぞれ機械強度を従来の方法で測定し、併せて比較検討した。劣化させたレジンコンクリート試験片の機械強度をＦＴ−ＩＲスペクトルの上記ピークの変化に対応づけたところ、機械強度が低下するにつれて、ＦＴ−ＩＲスペクトルの上記ピークの変化が大きくなることが示された。従って、本発明の評価方法により、使用済みレジンコンクリート製品からわずかな量の試験サンプルを調製し、ＦＴ−ＩＲスペクトルを測定することで、使用済みレジンコンクリートの機械強度の低下が推定でき、劣化が進行しているかどうかを評価することができる。
【００４０】
本発明では、少なくとも上記工程（ｄ）のＦＴ−ＩＲ測定において、試料の前処理を簡略化できるＡＴＲ法を利用できる。ＡＴＲ法では、可搬の分析装置を利用できるため、現場で簡易にレジンコンクリート製品の劣化を評価することができる。
【００４１】
上記の説明では、レジンコンクリートの樹脂材料として不飽和ポリエステル樹脂を例にとって説明したが、本発明はこれに限定されない。使用した樹脂を、本明細書で説明した方法に従って、特徴的なＦＴ−ＩＲスペクトルのピークの変化から、レジンコンクリート製品の劣化を評価することができる。
【実施例】
【００４２】
以下に、本発明を実施例により更に詳細に説明するが、本発明はこの実施例に限定されるものではない。
【００４３】
（実施例１）
レジンコンクリート試験片の加速劣化試験
所定量の原料（不飽和ポリエステル樹脂、砂利、炭酸カルシウム等）を配合し、硬化させ、切断してレジンコンクリート試験片を作製した。このレジンコンクリート試験片を、恒温槽（温度８５℃、湿度９５％）中に１０００時間から４０００時間静置して、レジンコンクリート試験片を劣化させた。劣化させたサンプルは、３点曲げ試験により機械強度を測定した。
【００４４】
機械強度を測定したサンプルを０．１ｍｍ以下のサイズに粉砕し、よく混ぜ合わせてから赤外分光用のサンプルを採取した。採取したサンプルの粉末を、臭化カリウムの粉末に１０％前後混合し、十分にすりつぶしてから、ＩＲ測定用錠剤を作成するための所定の容器に封入し、２０ＭＰａの加重をかけて透明な錠剤を作成した。錠剤の作成が難しいサンプルについては、有機溶媒（クロロホルム等）にサンプルを溶解し、濾過した後に、得られた溶液を臭化カリウム板上に塗布して薄膜を形成した。フーリエ変換赤外分光（ＦＴ−ＩＲ）装置で４００ｃｍ-1〜４０００ｃｍ-1の範囲を透過法で測定した。
【００４５】
得られたＦＴ−ＩＲスペクトルを図２に示す。図２は、最上部のスペクトルが未使用の製品を測定したものであり、２４ＭＰａの曲げ強度を有する。中央部のスペクトルの劣化サンプル（中度）は１８ＭＰａの曲げ強度を有するものである。更に、最下部の劣化サンプル（高度）は６ＭＰａの曲げ強度を有するものである。劣化サンプル（中度）レベルは要注意の強度であり、経過観察が必要と判断される。劣化サンプル（高度）は危険な状態の強度であり、すぐに交換が必要と判断されるものである。
【００４６】
（実施例２）
使用済みレジンコンクリート製品の評価
使用済みレジンコンクリート製品を３０ｃｍ角の大きさに切り出した後、従来の方法を用いて機械強度（三点曲げ強度）を測定した。使用済みレジンコンクリートの機械強度の実測値は、図２に示した高度の劣化サンプルと同程度の１９ＭＰａであった。
【００４７】
次に、機械強度を測定した使用済みレジンコンクリート製品をハンマーやペンチで粗破砕し、さらに１ｍｍ以下に粉砕した。粉砕したサンプルは、よく混ぜ合わせてから必要量を採取した。サンプルを更に０．１ｍｍ以下に粉砕し、砂利等を除き、よく混ぜ合わせてから赤外分光用サンプルとして採取した。採取したサンプルの粉末を、臭化カリウムの粉末に１０％前後混合し、十分にすりつぶしてから、ＩＲ測定用錠剤を作成するための所定の容器に封入し、２０ＭＰａの加重をかけて透明な錠剤を作成した。フーリエ変換赤外分光（ＦＴ−ＩＲ）装置で４００ｃｍ-1〜４０００ｃｍ-1の範囲を透過法で測定した。得られたＦＴ−ＩＲのチャートを図３に示す。使用済みレジンコンクリート製品の図３のＦＴ−ＩＲのチャートは、図２に示した、高度の劣化サンプルと同程度の変化を示していた。また、図３に示した原料との比較からも、劣化が進んでいることは、明らかである。
【００４８】
使用済みレジンコンクリート製品について測定した上記機械強度は、図２に示した高度の劣化サンプルと同程度であり、この点からも、ＦＴ−ＩＲ法により測定したカルボニル基の吸収ピークの変化は、レジンコンクリート製品の劣化を推定する根拠となり得ることがわかる。
【図１】
2017223546.tif 000004
【図２】
2017223546.tif 000005
【図３】
2017223546.tif 000006